(57)【特許請求の範囲】
【請求項１】
（ａ）ポリアリーレンスルフィド樹脂１８〜３５質量％と、（ｂ）ポリスチレン系エラストマーからなる熱可塑性エラストマーセグメント８０〜５０質量％と、ポリメタクリル酸アルキルエステル、ポリスチレン、ポリアクリロニトリルまたはスチレン−アクリロニトリル共重合体からなるビニル系重合体セグメント２０〜５０質量％とからなるグラフト共重合体であって、前記熱可塑性エラストマーセグメントが幹ポリマーであり、前記ビニル系重合体セグメントが枝ポリマーであるグラフト共重合体２〜１０質量％、（ｃ）シリカおよび／または疎水化された酸化マグネシウム５５〜８０質量％からなるポリアリーレンスルフィド樹脂組成物。
【請求項２】
ポリアリーレンスルフィド樹脂組成物１００質量部に対して、（ｄ）シランカップリング剤またはエポキシ樹脂０．１〜３質量部を配合してなる請求項１に記載のポリアリーレンスルフィド樹脂組成物。
【請求項３】
請求項１又は２に記載のポリアリーレンスルフィド樹脂組成物により封止または被覆されてなる電気・電子機器部品。
【発明の詳細な説明】
【０００１】
【発明の属する技術分野】
本発明は、ポリアリーレンスルフィド（以下、ＰＡＳと略称することがある）樹脂組成物と、該組成物を用いて封止または被覆された電気・電子機器部品に関する。さらに詳しくは、長期信頼性を有する電気・電子機器部品を得るための封止剤または被覆剤として好適なＰＡＳ樹脂組成物と、該組成物を用いて封止または被覆された電気・電子機器部品に関する。
【０００２】
【従来の技術】
ポリアリーレンスルフィド樹脂は、耐熱性や難燃性、電気的特性、機械的特性に優れたエンジニアリングプラスチックであることから、電気機器や電子機器における各種部品の封止用材料、被覆用材料として広く用いられることが知られている〔例えば、特開昭６１−２６６４６１号公報、特開昭６１−２９６０６２号公報、特開昭６２−１５０７５２号公報、特開平２−４５５６０号公報、特開平５−２０２２４５号公報など〕。しかしながら、このＰＡＳ樹脂を封止用材料や被覆用材料に用いた電気・電子機器部品においては、ヒートサイクルの履歴後に、その動作の信頼性が低下するという問題がある。
【０００３】
また、一般に封止や被覆を必要とする電気・電子機器部品は、シリコンチップやリードフレームなどからなり、通電のために、ボンディングワイヤーによりチップ上の端子とリードフレームとを接続した構造がとられている。このような構造の電気・電子機器部品にＰＡＳ樹脂を用いて封止する場合、通常、シリコンチップなどの部品を、予め金型内にインサートした後、ＰＡＳ樹脂をスクリューインライン型射出成形機などに供給して、封止成形する方法がとられている。
【０００４】
このような電気・電子機器部品用の封止材料や被覆材料には、長期信頼性を有する電気・電子機器部品を得るために、線膨張係数が小さく、かつ耐湿熱性や耐熱衝撃性が良好であることが要求される。また、射出成形時にボンディングワイヤーが変形したり切断することを回避するために、流動性が良好であることが要求されており、さらにパッケージ破損がないことも要求されている。
【０００５】
このような状況から、これら電気・電子機器部品の封止材料や被覆材料に求められる上記の基本的な要求特性を充分に満足し得るＰＡＳ樹脂およびＰＡＳ樹脂組成物の開発が要望されている。
【０００６】
【発明が解決しようとする課題】
本発明は、長期信頼性を有する電気・電子機器部品用の封止剤または被覆剤に用いる線膨張係数が小さく、かつ耐湿熱性や耐熱衝撃性に優れたＰＡＳ樹脂組成物と、この組成物を用いて封止または被覆された電気・電子機器部品を提供することを目的とする。
【０００７】
【課題を解決するための手段】
本発明者らは、上記課題を解決するため鋭意検討を重ねた結果、ポリアリーレンスルフィド樹脂に対して、特定の化学構造からなるグラフト共重合体および特定の無機物質を配合してなるＰＡＳ樹脂組成物によれば、上記目的が達成できることを見出し、これら知見に基づいて本発明を完成するに至った。
【０００８】
すなわち、本発明の要旨は、下記のとおりである。
〔１〕（ａ）ポリアリーレンスルフィド樹脂１８〜３５質量％と、（ｂ）熱可塑性エラストマーセグメント８０〜５０質量％とビニル系重合体セグメント２０〜５０質量％とからなるグラフト共重合体２〜１０質量％、（ｃ）シリカおよび／または疎水化された酸化マグネシウム５５〜８０質量％からなるポリアリーレンスルフィド樹脂組成物。
〔２〕ポリアリーレンスルフィド樹脂組成物１００質量部に対して、（ｄ）シランカップリング剤またはエポキシ樹脂０．１〜３質量部を配合してなる前記〔１〕に記載のポリアリーレンスルフィド樹脂組成物。
〔３〕熱可塑性エラストマーセグメントがポリスチレン系エラストマーセグメントであり、ビニル系重合体セグメントがポリメタクリル酸アルキルエステル、ポリスチレン、ポリアクリロニトリルまたはスチレン−アクリロニトリル共重合体である、前記〔１〕または〔２〕に記載のポリアリーレンスルフィド樹脂組成物。
〔４〕前記〔１〕〜〔３〕のいずれかに記載のポリアリーレンスルフィド樹脂組成物により封止または被覆されてなる電気・電子機器部品。
【０００９】
【発明の実施の形態】
本発明のＰＡＳ樹脂組成物は、（ａ）ＰＡＳ樹脂１８〜３５質量％と、（ｂ）熱可塑性エラストマーセグメント８０〜５０質量％とビニル系重合体セグメント２０〜５０質量％とからなるグラフト共重合体２〜１０質量％、（ｃ）シリカおよび／または疎水化された酸化マグネシウム５５〜８０質量％からなるＰＡＳ樹脂組成物である。
【００１０】
ここで、この（ａ）成分のＰＡＳ樹脂は、その重合体鎖が直鎖構造、分岐構造あるいは架橋構造のいずれの構造を有するものであってもよい。そして、このＰＡＳ樹脂を構成する単位であるアリーレンスルフィド基としては、ｐ−フェニレンスルフィド基、ｍ−フェニレンスルフィド基、ｏ−フェニレンスルフィド基、ｐ，ｐ’−ジフェニレンケトンスルフィド基、ｐ，ｐ’−ジフェニレンスルホンスルフィド基、ｐ，ｐ’−ビフェニレンスルフィド基、ｐ，ｐ’−ジフェニレンエーテルスルフィド基、ｐ，ｐ’−ジフェニレンメチレンスルフィド基、ｐ，ｐ’−ジフェニレンクメニルスルフィド基、ナフチルスルフィド基などが挙げられる。これらアリーレンスルフィド基の中でも、ｐ−フェニレンスルフィド基およびｍ−フェニレンスルフィド基が特に好適な構成単位である。さらに、この（ａ）成分として用いるＰＡＳ樹脂としては、ｐ−フェニレンスルフィド基のみを構成単位とするポリフェニレンスルフィドや、ｐ−フェニレンスルフィド基を７０モル％以上、好ましくは８０モル％以上含有し、残余の構成単位がｍ−フェニレンスルフィド基からなるポリフェニレンスルフィド共重合体が、物理的特性に優れることから好適に用いられる。
【００１１】
そして、この（ａ）成分のＰＡＳ樹脂は、通常の製造方法、例えばｐ−ジクロロベンゼンやｍ−ジクロロベンゼンなどのジハロゲノ芳香族化合物と、硫化ナトリウムなどの硫黄化合物を有機極性溶媒中で重縮合反応させて得られたＰＡＳ樹脂を用いることができる。さらに、このＰＡＳ樹脂の溶融粘度は、温度３００℃、剪断速度２００秒-1の条件下での測定値において、５〜１００Ｐａ・ｓの範囲にあるものが好適に用いられる。
【００１２】
つぎに、（ｂ）成分としては、熱可塑性エラストマーセグメント８０〜５０質量％とビニル系重合体セグメント２０〜５０質量％とからなるグラフト共重合体が用いられる。そして、このグラフト共重合体の形態としては、一方のセグメントによって形成される連続相中に、他方のセグメントからなる粒子径０．０１〜５μｍの微細な粒子が、分散相を形成した多相構造を有するグラフト共重合体が好適に用いられる。
【００１３】
また、この（ｂ）成分中の熱可塑性エラストマーセグメントとしては、さらに具体的には、ポリスチレン系エラストマー、ポリオレフィン系エラストマー、ポリウレタン系エラストマー、ポリエステル系エラストマー、ポリアミド系エラストマー、ポリ塩化ビニル系エラストマーなどからなるものが挙げられる。そして、この（ｂ）成分中の熱可塑性エラストマーセグメントの含有割合を、８０〜５０質量％の範囲内とする。それは、この熱可塑性エラストマーセグメントの含有割合が５０質量％未満であると、（ｂ）成分の柔軟性が不足し、（ｂ）成分を配合して得られるＰＡＳ樹脂組成物の耐衝撃性の向上効果を充分に発現することができなくなり、また、この熱可塑性エラストマーセグメントの含有割合が８０質量％を超えると、（ｂ）成分を配合して得られるＰＡＳ樹脂組成物の耐熱性や成形性の向上効果を充分に発現できなくなることがあるからである。
【００１４】
そして、この（ｂ）成分中の各種熱可塑性エラストマーセグメントの中でも、ポリスチレン系エラストマーからなるものが特に好ましい。このポリスチレン系エラストマーの製造に用いられる単量体としては、スチレン、α−メチルスチレン、ｐ−メチルスチレン、ｍ−メチルスチレン、ｏ−メチルスチレン、ビニルナフタレンなどのビニル芳香族化合物と、１，３−ブタジエン、イソプレンなどの共役ジエンとからなるブロック共重合体やその水素化物が好ましい。
【００１５】
そして、この（ｂ）成分中のビニル系重合体セグメントとしては、スチレンやα−置換スチレン、核置換スチレンなどのビニル芳香族化合物；アクリル酸メチル、アクリル酸エチル、アクリル酸プロピル、アクリル酸イソプロピル、アクリル酸ブチル、アクリル酸グリシジルなどのアクリル酸エステル類；メタクリル酸メチル、メタクリル酸エチル、メタクリル酸プロピル、メタクリル酸イソプロピル、メタクリル酸ブチル、メタクリル酸グリシジルなどのメタクリル酸エステル類；アクリロニトリル、メタクリロニトリルなどのシアン化ビニル化合物；酢酸ビニル、プロピオン酸ビニルなどのビニルエステル類；アクリルアミド、メタクリルアミドなどのアクリルアミド類；無水マレイン酸、フェニルマレイミド、シクロヘキシルマレイミドなどのマレイミド類；マレイン酸エステル類などによって形成される重合体成分や共重合体成分が好適に用いられる。
【００１６】
これら種々の重合体成分や共重合体成分の中でも、ポリメタクリル酸メチルやポリメタクリル酸グリシジルなどのポリメタクリル酸アルキルエステル、ポリスチレン、ポリアクリロニトリル、スチレン−アクリロニトリル共重合体からなるビニル系重合体セグメントを有するものが、ＰＡＳ樹脂組成物を製造する際に、他の成分との分散性が良好であることから特に好ましい。
【００１７】
また、この（ｂ）成分中のビニル系重合体セグメントの含有割合は、２０〜５０質量％の範囲内とする。それは、このビニル系重合体セグメントの含有割合が２０質量％未満であると、（ｂ）成分を配合して得られるＰＡＳ樹脂組成物の耐熱性や成形性の向上効果を充分に発現できなくなることがあり、また、このビニル系重合体セグメントの含有割合が５０質量％を超えると、（ｂ）成分を配合して得られるＰＡＳ樹脂組成物の耐衝撃性の向上効果を充分に発現することができなくなることがあるからである。
【００１８】
つぎに、（ｃ）成分として用いるシリカについては、特に制限はなく、例えば、破砕シリカのような不定形シリカや、溶融シリカや合成シリカのような球状シリカを用いることができる。また、これらの複数種を混合して用いることもできる。粒子径や粒度分布についても特に制限はないが、好ましくは、平均粒子径が５０μｍ以下であるものが好ましい。そして、このシリカは、他の成分に配合するにあたって、予めその表面をシランカップリング剤などにより処理してあるものを用いるのが好ましい。この表面処理に用いるのに適したカップリング剤としては、従来公知のものの中から任意のものを選択して用いることができる。例えば、γ−アミノプロピルトリメトキシシラン、Ｎ−β−（アミノエチル）−γ−アミノプロピルトリメトキシシラン、γ−グリシドキシプロピルトリメトキシシラン、β−（３、４−エポキシシクロヘキシル）エチルトリメトキシシラン等のアミノシラン、エポキシシランや、ビニルシラン、メルカプトシラン等を挙げることができる。
【００１９】
また、（ｃ）成分として用いる疎水化された酸化マグネシウムについては、この酸化マグネシウムが空気中の水分と結合して水酸化マグネシウムに転化する性質を充分に抑制し得るように疎水化処理してあるものが好ましい。この疎水化された酸化マグネシウムの種類には制約はないが、その形態については、球状に近いものを用いると充填率を向上させることから好ましい。また、この疎水化された酸化マグネシウムの粒子径は、５０μｍ以下であるものが好ましい。
【００２０】
本発明のポリアリーレンスルフィド樹脂組成物は、その基本的な構成成分として上記の（ａ）成分、（ｂ）成分および（ｃ）成分からなるが、さらに、（ｄ）成分のシランカップリング剤またはエポキシ樹脂をそれぞれ単独で、あるいはこれらを混合して配合してもよい。
【００２１】
このうち、シランカップリング剤としては、通常用いられている公知の化合物から適宜選択して使用することができる。例えば、アミノシランを用いる場合には、γ−アミノプロピルトリメトキシシラン、γ−アミノプロピルトリエトキシシラン、γ−アミノプロピル−メチル−ジエトキシシラン、γ−ウレイドプロピルトリエトキシシラン、γ−（２−アミノエチル）アミノプロピルトリメトキシシランなどが好ましい。また、エポキシシランを用いる場合には、γ−グリシドキシプロピルトリメトキシシラン、γ−グリシドキシプロピルトリエトキシシラン、β−（３，４−エポキシシクロヘキシル）エチルトリメトキシシラン、γ−メタクリルオキシプロピルトリメトキシシランなどが好ましい。また、これらの他に、各種のビニルシラン類、メルカプトシラン類を使用してもよい。
【００２２】
また、エポキシ樹脂としては、１分子中にエポキシ基を１個または２個以上含むものであり、液体または固体状のものを用いることができる。例えば、ビスフェノールＡやレゾルシノール、ハイドロキノン、ピロカテコール、ビスフェノールＦ、１，３，５−トリヒドロキシベンゼン、トリヒドロキシジフェニルジメチルメタン、４，４’−ジヒドロキシビフェニルなどのビスフェノール類のグリシジルエーテルが用いられる。この他、ハロゲン化ビスフェノール類やブタンジオールのジグリシジルエーテルなどのグリシジルエーテル系、フタル酸グリシジルエステルなどのグリシジルエステル系、Ｎ−グリシジルアニリンなどのグリシジルアミン系などのグリシジルエポキシ樹脂を用いてもよい。さらに、エポキシ化ポリオレフィン、ジシクロペンタジエンジオキサイドなどの環状系の非グリシジルエポキシ樹脂、ノボラック型フェノール樹脂にエピクロロヒドリンを反応させて得られるノボラック型エポキシ樹脂、あるいはこれら樹脂の水素原子を塩素原子や臭素原子、アルコキシ基、カルボキシル基、水酸基などで置換したエポキシ樹脂を使用することができる。
【００２３】
さらに、本発明のＰＡＳ樹脂組成物には、上記の各成分の他に、必要に応じて各種の添加剤を配合することができる。ここで用いる添加剤としては、一般に用いられる酸化防止剤や熱安定剤、滑剤、着色剤、可塑剤、導電性付与剤などを、このＰＡＳ樹脂組成物の使途において要求される特性に適合するように、その添加量を調整して添加すればよい。
【００２４】
つぎに、上記各成分の配合割合については、（ａ）成分のＰＡＳ樹脂１８〜３５質量％と、（ｂ）成分のグラフト共重合体２〜１０質量％、（ｃ）成分のシリカおよび／または疎水化された酸化マグネシウム５５〜８０質量％とする。
【００２５】
ここで、（ａ）成分のＰＡＳ樹脂は、その配合割合を１８〜３５質量％とするが、それは、この（ａ）成分の配合割合が１８質量％未満であると、得られるＰＡＳ樹脂組成物の流動性が低下し、成形加工性が劣るようになり、また、この（ａ）成分の配合割合が３５質量％を超えると、得られるＰＡＳ樹脂組成物の耐湿熱性や耐熱衝撃性が劣るようになるからである。
【００２６】
また、（ｂ）成分のグラフト共重合体は、その配合割合を２〜１０質量％とするが、それは、この（ｂ）成分の配合割合が２質量％未満であると、得られるＰＡＳ樹脂組成物の耐ヒートサイクル性が劣るようになり、また、この（ｂ）成分の配合割合が１０質量％を超えると、得られるＰＡＳ樹脂組成物の耐熱性が劣るようになるからである。そして、この（ｂ）成分のより好ましい配合割合は３〜８質量％であり、さらに好ましくは４〜６質量％である。
【００２７】
さらに、（ｃ）成分のシリカおよび／または疎水化された酸化マグネシウムは、その配合割合を５５〜８０質量％とするが、それは、この（ｃ）成分の配合割合が５５質量％未満とすると、得られるＰＡＳ樹脂組成物の線膨張率が大きくなり、また、この（ｃ）成分の配合割合が８０質量％を超えると、得られるＰＡＳ樹脂組成物の流動性が劣るようになるからである。そして、この（ｃ）成分のより好ましい配合割合は５５〜７５質量％であり、さらに好ましくは６５〜７３質量％である。
【００２８】
そして、（ｄ）成分のシランカップリング剤の配合割合は、上記（ａ）〜（ｃ）成分の合計量１００質量部に対し、０．１〜３質量部、好ましくは０．１〜１．０質量部、さらに好ましくは０．１〜０．５質量部である。また、この（ｄ）成分のエポキシ樹脂の配合割合は、上記（ａ）〜（ｃ）成分の合計量１００質量部に対し、０．１〜３質量部、好ましくは０．５〜２．０質量部、さらに好ましくは０．５〜１．０質量部である。
【００２９】
つぎに、これら各成分および必要に応じて配合する添加剤成分を用いて、ＰＡＳ樹脂組成物を製造するにあたっては、これら成分を混合した後、溶融混練することによって製造することができる。この溶融混練は、通常の樹脂組成物の製造と同様の方法によって行なうことができる。溶融混練装置としては、二軸押出機や単軸押出機が好適に用いられ、ここで上記各成分が均一に混合・分散されて所定の配合割合の樹脂組成物を得ることができる。この溶融混練の条件は、特に制限はないが、添加剤の分解や発泡を抑制するため、高温度で長く滞留することのないようにするのが好ましい。溶融混練温度は、通常、２８０〜３５０℃の範囲とするが、好ましくは２８５〜３３０℃である。このようにして、溶融混練により得られたＰＡＳ樹脂組成物は、射出成形などの二次加工用材料に適した形状および寸法に造粒し、得られたペレットを用いて電気・電子機器部品の封止成形や被覆成形に使用すればよい。
【００３０】
そして、このＰＡＳ樹脂組成物を用いて封止または被覆するのに適した電気・電子機器用部品としては、特に制限はなく、ダイオード、トランジスタ、サイリスタ、トライアック、ダイアック、ＩＧＢＴ、ＩＣ、ＬＳＩ、ＣＣＤ、インテリジェントパワーモジュール、発光素子、半導体レーザー、フォトカプラー、フォトインタラプター、圧力センサー、水晶発振子、トランス、コイル、マイクロスイッチ、ディップスイッチなどの各種部品類が挙げられる。これら電気・電子機器部品に、封止や被覆を施す方法については、公知の封止成形法や被覆成形法にしたがって行うことができる。
【００３１】
【実施例】
つぎに、実施例および比較例により本発明をさらに具体的に説明する。
〔実施例１〜８、比較例１〜４〕
（１）ＰＡＳ樹脂組成物の各成分の調製および入手
（ａ−１）成分
攪拌機を備えた重合槽に、含水硫化ナトリウム（Ｎａ2 Ｓ・５Ｈ2 Ｏ）８３３モルと、塩化リチウム８３０モル、およびＮ−メチル−２−ピロリドン５００リットルを入れ、減圧下で、１４５℃に保持して１時間脱水処理をした。ついで、反応系を４５℃に冷却した後、ジクロルベンゼン９０５モルを加え、２６０℃において３時間重合した。そして、得られた生成物を熱水で５回、１７０℃のＮ−メチル−２−ピロリドンで１回、水で３回の順に洗浄し、１８５℃で乾燥することにより、ポリフェニレンスルフィド樹脂（ａ−１）を得た。この樹脂の３００℃、剪断速度２００秒-1における溶融粘度は、１２Ｐａ・ｓであった。
【００３２】
（ａ−２）成分
重合時間を４時間とした他は、（ａ−１）の製造法と同様にしてポリフェニレンスルフィド樹脂（ａ−２）を得た。この樹脂の３００℃、剪断速度２００秒-1における溶融粘度は、４０Ｐａ・ｓであった。
【００３３】
（ａ−３）成分
３００℃、剪断速度２００秒-1における溶融粘度が１１Ｐａ・ｓである市販のポリフェニレンスルフィド樹脂〔トープレン社製；セミリニア型ＰＰＳ  Ｈ１〕を用いた。
【００３４】
（ｂ−１）成分
スチレン系熱可塑性エラストマーセグメント７０質量％と、メタクリル酸アルキルからなるビニル系重合体セグメント３０質量％とからなるグラフト共重合体〔日本油脂社製；ノフアロイＡＳ３００〕を用いた。
【００３５】
（ｂ−２）成分
スチレン系熱可塑性エラストマーセグメント７０質量％と、スチレン−アクリロニトリル共重合体セグメント３０質量％とからなるグラフト共重合体を用いた。
【００３６】
（ｂ’−１）成分
オレフィン系熱可塑性エラストマー〔住友化学工業社製；ボンダインＡＸ８３９０〕を用いた。
【００３７】
（ｂ’−２）成分
オレフィン系熱可塑性エラストマー〔住化アトケム社製；ロタダーＡＸ８８６０〕を用いた。
【００３８】
（ｂ’−３）成分
水素添加スチレン−ブタジエン−スチレンブロック共重合体〔旭化成工業社製；タフテックＨ１０４１〕を用いた。
【００３９】
（ｃ−１）成分
平均粒子径３１．５μｍのシリカ〔電気化学社製；ＦＢ７４〕を用いた。
（ｃ−２）成分
平均粒子径３０μｍの酸化マグネシウム〔協和科学社製；パイロキスマ３３１０Ｓ〕を用いた。
【００４０】
（ｄ−１）成分
エポキシシランとして、γ−グリシドキシプロピルトリメトキシシラン〔東レ・ダウコーニングシリコーン社製；ＳＨ６０４０〕を用いた。
【００４１】
（ｄ−２）成分
エポキシ樹脂として、クレゾールノボラック型エポキシ樹脂〔チバガイギー社製；ＥＣＮ１２８８〕を用いた。
【００４２】
（２）ＰＡＳ樹脂組成物の製造
上記（１）で示す（ａ）〜（ｄ）の各成分を、第１表および第２表に示すとおりの配合割合とした。
【００４３】
そして、これら（ａ）〜（ｄ）成分をヘンシェルミキサーを用いて均一に混合した後、二軸押出機〔東芝機械社製；ＴＥＭ３５〕を用い、この押出機のシリンダ温度を２８０〜３５０℃に設定して溶融混練し、ペレットを製造した。
【００４４】
（３）ＰＡＳ樹脂組成物の物性評価
▲１▼  流動性
３０トン射出成形機〔東芝機械社製〕により、厚み１ｍｍのスパイラルフロー金型を用いて、樹脂温度３２０℃，金型温度１３５℃，射出圧力１００ＭＰａの条件下に、厚さ１ｍｍの試験片を作成し、その際のスパイラルフロー長さを測定した。測定結果を、第１表および第２表に示す。
【００４５】
▲２▼  曲げ強度
ＡＳＴＭ  Ｄ７９０に準拠して、曲げ強度および曲げ弾性率を測定した。測定結果を第１表および第２表に示す。
【００４６】
▲３▼  線膨張係数の測定
ＡＳＴＭ  Ｅ８３１に準拠して、線膨張係数の測定をした。測定結果を第１表および第２表に示す。
【００４７】
▲４▼  耐湿熱性
ＪＩＳ  Ｃ５０３０に準拠して、耐圧容器中、温度１２１℃，相対湿度１００％，圧力０．２ＭＰａの条件下で５００時間の水蒸気加熱加圧処理を施した後の不良品発生率（％）を測定した。この場合の判定基準としては、９０℃の赤インクに３時間試料を浸漬した後、２４時間風乾し、パッケージを開封した際に、赤インクがチップに到達していたものを「不良」と判定した。測定結果を第１表および第２表に示す。なお、第１表および第２表中、この〔不良数／全試料数〕を、ＰＣＴ（Pressure Cooker Test）不良率として表示した。
【００４８】
▲５▼  耐熱衝撃性
ＪＩＳ  Ｃ５０３０に準拠して、１３０℃で１時間加熱後、−４０℃で１時間冷却する加熱冷却サイクルを、３００回繰り返し施した後の不良品発生率（％）を測定した。この場合の判定基準としては、９０℃の赤インクに３時間試料を浸漬した後、２４時間風乾し、パッケージを開封した際に、赤インクがチップに到達していたものを「不良」と判定した。測定結果を第１表および第２表に示す。なお、第１表および第２表中、この〔不良数／全試料数〕を、ＴＣＴ（Thermal Cycle Test）不良率として表示した。
【００４９】
【表１】
0004502476.tif 000002
【００５０】
【表２】
0004502476.tif 000003
【００５１】
【発明の効果】
本発明のポリアリーレンスルフィド樹脂組成物は、線膨張係数が小さく、かつ耐湿熱性や耐熱衝撃性に優れることから、電気・電子機器部品を得るための封止剤や被覆剤として有用性が高く、また、この組成物を用いて封止または被覆された長期信頼性の高い電気・電子機器部品を提供することができる。